(57)【要約】【課題】内容物の取り出し性及び密閉性が良好であり、特にバリア性に優れ湿布薬等の袋として好適なリクローズ機能付き包袋を提供する。【解決手段】開口部にリクローズ層を有する包袋であって、リクローズ層は、基材の少なくとも一部に、（Ａ）数平均分子量１０００〜１０００００、水酸基価１０〜１０００からなるアクリル系液状ポリマー及び（Ｂ）イソシアネート系硬化剤を含む樹脂組成物からなる。イソシアネート系硬化剤の量はアクリル系液状ポリマーに含まれる水酸基１ｍｏｌに対しイソシアネート基が０．５ｍｏｌ〜２．０ｍｏｌ当量に相当することが好ましい。【特許請求の範囲】
【請求項１】
基材の少なくとも一部に、（Ａ）数平均分子量１０００〜１０００００、水酸基価１０〜１０００からなるアクリル系液状ポリマー及び（Ｂ）イソシアネート系硬化剤を含む樹脂組成物からなるリクローズ層を有することを特徴とする包材。
【請求項２】
前記基材がエチレンメタクリル酸共重合体からなることを特徴とする包材。
【請求項３】
開口部の少なくとも一部に、（Ａ）数平均分子量１０００〜１０００００、水酸基価１０〜１０００からなるアクリル系液状ポリマー及び（Ｂ）イソシアネート系硬化剤を含む樹脂組成物からなるリクローズ層を有することを特徴とするリクローズ機能付き包袋。
【請求項４】
前記アクリル系液状ポリマーとイソシアネート系硬化剤の混合割合が、アクリル系液状ポリマーに含まれる水酸基１ｍｏｌに対しイソシアネート基が０．５ｍｏｌ〜２．０ｍｏｌ当量に相当することを特徴とする請求項２記載のリクローズ機能付き包袋。
【請求項５】
請求項２又は３に記載のリクローズ機能付き包袋からなる経皮薬用包袋。
【発明の詳細な説明】
【０００１】
【発明が属する技術分野】
この発明は、リクローズ層を備えた包材（包装材料）に係り、特に内容物の出し入れを自由に行うことができ、密封・開封自在なリクローズ機能付き袋に関する。
【０００２】
【従来の技術】
食品、薬剤、その他種々の物品を収納する袋として開口部を開閉自在としたものが広く用いられており、これら開閉自在袋の開口部には、対向する面に互いに係合する溝状の成型部を形成したチャックファスナーやこれにスライダーを取り付けたスライドファスナーが用いられている。しかし、チャックファスナー等は雌雄のファスナーをきちんと合わせる必要があり、必ずしも使い勝手がよくなく、また内容物が液状である場合に、その端部から漏れやすいという問題があった。さらに袋の製造上も製袋工程とは別にファスナー部を成型する必要があり多工程を要する、袋を積み重ねたときにファスナー部が嵩張る、廃棄時のゴミ量が増える等の問題もあった。
【０００３】
一方、袋の開口部に密着性のある材料からなるリクローズ層を設け、密封・開封を繰り返し行えるようにしたリクローズ性の袋も提案されている。このようなリクローズ層の材料としては、スチレン−エチレン−ブタジエン−スチレンブロック共重合体、スチレン−イソプレン−スチレンブロック共重合体等のエラストマーや、アクリル系ポリマーが一般的であり、例えば特許文献１にはスチレン系ブロックコポリマーを用いたファスニングシステムが提案されている。
【特許文献１】特開平９−４８９５６号公報
【０００４】
【発明が解決しようとする課題】
しかし、従来のリクローズ層を有する包袋では、密着性が強すぎると内容物を出し入れするときにリクローズ層にくっつきやすく作業性が悪く、またゴミなどが付着して密着性が低下しやすかった。またリクローズ層が基材から剥がれるという問題もあった。さらに内容物が液体や揮発性の物質である場合には、内容物と触れることによりリクローズ層の膨潤や溶解を生じ、リクローズ性能が低下するという問題もあった。製造面においても、多くは溶剤型の樹脂を用いているため、乾燥工程が必要で生産性が低下する、環境を汚染するなどの問題があった。
【０００５】
そこで本発明は、リクローズ層を備えた包袋であって、内容物の取り出し性及び密閉性が良好であるリクローズ機能付き包袋を提供することを目的とする。また本発明は、生産性の低下や環境汚染等の問題がなく製袋工程と同一工程で開口部のリクローズ処理を行なうことができ、製造工程を簡略化することが可能なリクローズ機能付き袋を提供することを目的とする。
【０００６】
【課題を解決するための手段】
上記目的を達成する本発明の包材は、基材の少なくとも一部に、Ａ）数平均分子量１０００〜１０００００、水酸基価１０〜１０００からなるアクリル系液状ポリマー及び（Ｂ）イソシアネート系硬化剤を含む樹脂組成物からなるリクローズ層を有することを特徴とする。
【０００７】
また本発明のリクローズ機能付き包袋は、開口部の少なくとも一部に、（Ａ）数平均分子量１０００〜１０００００、水酸基価１０〜１０００からなるアクリル系液状ポリマー及び（Ｂ）イソシアネート系硬化剤を含む樹脂組成物からなるリクローズ層を有することを特徴とする。
【０００８】
本発明によれば、リクローズ層の材料として特定のアクリル系液状ポリマーとイソシアネート系硬化剤からなる樹脂組成物を用いたことにより、基材との密着性に優れたリクローズ層を得ることができ、その結果、密閉性、再開封性に優れた包袋を提供することができる。また数平均分子量がオリゴマーレベルであるため、塗工性がよく、基材への密着性がよい。したがってリクローズ層の剥がれが生じにくい。さらに従来のリクローズ層材料に比べ架橋密度が高いため、液状や揮発性を有する内容物に対しても、膨潤や溶解が生じにくい。
【０００９】
本発明の包袋は、その開口部の少なくとも一部に上述したリクローズ層を有していればよく、例えば開口部の対向する面の一方、あるいは両方にリクローズ層を形成することができる。
【００１０】
本発明の包材あるいは包袋は、基材の少なくとも一部に上述した樹脂組成物を塗工することによりリクローズ層を形成することができる。この際、この樹脂組成物は無溶剤型であるので、乾燥工程が不要であり、生産性がよく、環境汚染の問題もない。
また本発明の袋は、リクローズ層を特定のアクリル系液状ポリマーを含む樹脂組成物から形成することにより、内容物の出し入れの際にくっつきにくく、しかも袋を閉じたときの密閉性に優れた開閉自在の袋とすることができる。
【００１１】
【発明の実施の形態】
以下、本発明のリクローズ機能付き包袋について詳細に説明する。
【００１２】
本発明の包材は、基材と基材の少なくとも一部にリクローズ層を有するものであり、基材としては、紙、コート紙、布、ポリエチレンフィルム、ポリエステルフィルム、エチレンメタクリル酸共重合体フィルム等のプラスチックフィルム或いはシート等を用いることができる。基材は、リクローズ層との接着性を高めるためにコロナ処理或いはアンダーコート等の易接着処理を施しても良い。
【００１３】
リクローズ層は、特定のアクリル系液状ポリマーとイソシアネート系硬化剤とを含む樹脂組成物を基材上に塗工することにより形成したものである。アクリル系液状ポリマーとしては、アルキル（メタ）アクリレートのホモポリマー又はコポリマーであって数分子量１０００〜１０００００、好適には１０００〜５００００のものを用いる。このような分子量範囲のアクリル系液状ポリマーを硬化剤とともに用いることにより、ベトベト感がなくしかも密着性に優れたリクローズ層を得ることができる。
【００１４】
アルキル（メタ）アクリレートのアルキル基は、好適には炭素原子数１〜１０、より好適には３〜８とする。このようなアルキル（メタ）アクリレートホモポリマーとして、具体的にはブチルアクリレート、イソオクチルアクリレート、２−エチルヘキシルアクリレート、ブチルメタアクリレート、イソオクチルメタクリレート、２−エチルヘキシルメタクリレート等が挙げられる。またアルキル（メタ）アクリレートのコポリマーとしては、２種類以上の異種のアルキル（メタ）アクリレートのコポリマーやアルキル（メタ）アクリレートとその他のビニル化合物とのコポリマーが挙げられる。アルキル（メタ）アクリレートと共重合可能な他のビニル化合物として、例えばアクリルニトリル、アクリル酸、無水マレイン酸、アクリルアミド、イタコン酸スチレン、酢酸ビニル等が挙げられる。さらに上記樹脂組成物は、リクローズ層としての性質を阻害しない範囲で、アクリル系液状ポリマーの骨格内または組成物中にポリエーテル、ポリエステル、ゴム等が含まれていてもよい。
【００１５】
さらにアクリル系液状ポリマーは、上述したアルキル（メタ）アクリレートを骨格として水酸基等の極性官能基を複数有するポリヒドロキシ化合物（アクリルポリオール）であることが好ましい。極性官能基は、水酸基価ＯＨＶ（ｍｇＫＯＨ／ｇ：樹脂１ｇに含まれる水酸基濃度）で１０〜１０００、好適には９０〜５００とする。このような水酸基価とすることにより、べとべと感がなく、しかも他の基材と或いはリクローズ層どうしを密着させたときに高い密封性を得ることができる。
【００１６】
イソシアネート系硬化剤は、上記アクリル系液状ポリマーの官能基と反応して架橋する物質が用いられる。具体的には、ヘキサメチレンジイソシアネート（ＨＤＩ）、ジフェニルメタンジイソシアネート（ＭＤＩ）、トリレンジイソシアネート（ＴＤＩ）、キシリレンジイソシアネート（ＸＤＩ）などのイソシアネート系硬化剤を用いることができる。これらのうち、特にＨＤＩ系イソシアネートが好ましい。
【００１７】
アクリル系液状ポリマーと硬化剤との混合割合は、アクリル系液状ポリマーに含まれる水酸基１ｍｏｌに対し、イソシアネート基が０．５〜２．０ｍｏｌ、好ましくは０．９〜１．１ｍｏｌ、より好ましくは０．９５〜１．０５ｍｏｌとなるようにする。イソシアネート系硬化剤を上述した範囲とすることにより、密着性と開封容易性とを得ることができる。特に水酸基１ｍｏｌに対するイソシアネート基を０．９〜１．１ｍｏｌの範囲とすることにより、べとべと感がなく、しかも他の基材と或いはリクローズ層どうしを密着させたときに高い密封性を得ることができる。
【００１８】
リクローズ層を構成する材料として、上述したアクリル系液状ポリマー及びイソシアネート系硬化剤のほかに、塗工層形成時の硬化速度を調整するために、スズ系、チタン系、ビスマス系、アミン系等の硬化促進剤を添加することが好ましい。硬化促進剤の添加量は特に限定されないが、通常、アクリル系液状ポリマー１００重量部に対し、０．０１〜１０重量部以下とする。硬化促進剤の添加量を適宜調節することによって、塗工後の乾燥、硬化時間を例えば数秒〜数１０分まで調節することができるので、これにより本発明の包材及びリクローズ機能付き包袋の製造ライン設計の自由度が大きくなる。
さらにリクローズ層は、消泡剤、レベリング剤、安定剤、脱水剤、フィラー等の公知の添加剤を添加することができる。
【００１９】
本発明の包材は、基材の少なくとも一方の面の少なくとも一部に上述したリクローズ層を構成する材料を塗工することにより製造することができる。リクローズ層の厚みは特に限定されないが、通常１０〜１０００μｍ、好適には２０〜２００μｍの範囲とする。厚みが１０μｍ（下限）以下では十分な密着性が得られない。また厚み１０００μｍ以上としても密着性には変化がなく、コストや包材を原反として巻き取る際の作業性等の観点からも１０００μｍ以下が好ましい。
塗工方法は特に限定されず、ロールコーティング、バーコーティング、ブレードコーティング、ナイフコーティング等の公知の方法を採用することができる。
【００２０】
本発明の包袋は、開口部に上述したリクローズ層を備えたものである。袋の形態としては、フィルム或いはチューブ状の基材を三方シール等の公知の手法でシールして袋状にしたもの、インフレーションにより製造したもののいずれでもよい。袋を形成する基材としては、上述した包材の基材と同じ材料を使用できるが、袋の用途に応じて複数のプラスチックフィルムをラミネートしたものやアルミニウム等の金属蒸着膜を含むものなどを使用することができる。またプラスチックフィルム或いはチューブをヒートシールにより製袋する場合には、少なくとも、ヒートシールする部分にヒートシール性の良好な材料の層を有するフィルムを用いる。
【００２１】
ヒートシール性の材料として、具体的には、ポリエチレン、ポリプロピレン等のポリオレフィン、エチレン−酢酸ビニル共重合体、エチレン−メタクリレート共重合体、エチレン−エチルアクリレート共重合体、エチレン−メチルメタクリレート共重合体、エチレン−アクリル酸エチル共重合体、エチレン−メタクリル酸エチル共重合体、アイオノマーなどを用いることができる。
【００２２】
リクローズ層は、通常、開口部あるいは開口部に設けた蓋剤に、その縁部に沿って形成されるが、その場合、対向する二つの面の一方のみに設けても良いし、両側の面に設けても良い。従来のリクローズ層は、リクローズ層どうしを密着させた場合、剥がすことが困難になるが、本発明のリクローズ層は物理吸着に近い状態で密着するので、両側に設けた場合にも容易に開封することができる。またべとべと感がないので、内容物の出し入れを容易に行うことができる。さらにゴミなどがほとんど付着しないので、ゴミ等の付着に起因する密着性の低下もない。
このような特徴を有する本発明の包袋は、リクローズ層の密着性に優れており、液状あるいは揮発性のある薬剤を含浸した湿布薬等を収納する袋として特に好適である。
【００２３】
【実施例】
以下、本発明の実施例を説明する。尚、以下の実施例において、特に断らない限り「部」は「重量部」を表す。
【００２４】
実施例１
厚さ２５μｍのポリエステルフィルムの一方の面に下記処方のリクローズ層用塗工液を５ｇ／ｍ２の塗布量で塗布し、リクローズ層を形成し試料とした。
＜リクローズ層用塗工液＞
アクリル系液状ポリマー              １００部
（アクトフロー（Ｒ）ＵＭＢ−２００５：総研化学（株））
イソシアネート系硬化剤                ２９部
（デュラネート  ＴＰＡ−１００：旭化成（株））
錫系硬化促進剤                        １部
（ＤＢＴＤＬ）
【００２５】
実施例２
上質紙の上に厚さ３０μｍのＥＭＡＡ層を形成した基材の上に、下記処方のリクローズ層用塗料を５ｇ／ｍ２の塗布量で塗布し、リクローズ層を形成し、試料とした。
＜再粘着層用塗工液＞
アクリル系液状ポリマー              １００部
（アクトフロー（Ｒ）ＵＭＢ−２００５：総研化学社）
イソシアネート系硬化剤                ２９部
（デュラネート  ＴＰＡ−１００：旭化成（株））
錫系硬化促進剤                        ０．１部
（ＤＢＴＤＬ）
【００２６】
比較例１
厚さ２５μｍのポリエステルフィルムの一方の面に下記処方のリクローズ層用塗工液を５ｇ／ｍ２の塗布量で塗布し、リクローズ層を形成し試料とした。
＜リクローズ層用塗工液＞
ポリエーテルポリオール              １００部
（ユニオール  Ｄ−２０００：日本油脂（株））
イソシアネート系硬化剤                １８部
（デュラネート  ＴＰＡ−１００：旭化成（株））
錫系硬化促進剤                        １部
（ＤＢＴＤＬ）
【００２７】
比較例２
厚さ２５μｍのポリエステルフィルムの一方の面に下記処方のリクローズ層用塗工液を５ｇ／ｍ２の塗布量で塗布し、リクローズ層を形成し試料とした。
＜リクローズ層用塗工液＞
ポリエステルポリオール              １００部
（デスモン  １６５２：住友バイエルウレタン（株））
イソシアネート系硬化剤                １７部
（デュラネート  ＴＰＡ−１００：旭化成（株））
錫系硬化促進剤                        １部
（ＤＢＴＤＬ）
【００２８】
実施例１、２及び比較例１、２で得られた試料及び溶剤系の樹脂を用いた市販のリクローズ機能付き容器（清掃シート用容器（花王）：比較例３、祝儀袋用袋（大東）：比較例４）について下記の性能を評価した。その結果を表１に示す。
【００２９】
性能評価
１．初期密着性／再密着性：試料のリクローズ層をポリエステルフィルムに接着し、接着するか否かを評価した。１回目の接着性を初期接着性、接着と剥離を５０回繰り返した後の密着性を再密着性として評価し、良好に密着した場合を○、密着性が低下した場合を△、密着性がほとんどなくなった場合を×とした。
２．夾雑物付着性：試料のリクローズ層に不織布を密着させた後、剥離し、繊維の付着を観察した。繊維が付着しなかった場合を○、繊維が若干付着した場合を△、繊維の付着が多く、密着性が低下した場合を×とした。
３．耐移行性：試料のリクローズ層を、別のフィルム（材料名）に圧着した後、フィルムを剥がす動作を繰り返し、リクローズ層がフィルムに付着しているか否かを観察した。上記動作を５０回以上繰り返してもリクローズ層がフィルムに付着していない場合を○、フィルムに付着した場合を×とした。
４．密封性（バリア性）：実施例１および実施例２の各基材フィルムの一部にリクローズ層を形成した後、リクローズ層を開口とする包袋をそれぞれ作成した。これら包袋および比較例３，４の容器の内部に芳香性薬剤を収納後、密封し芳香性薬剤のにおいが外部に漏れているか否かを確認した。
【００３０】
【表１】
2005015665.tif 000002
【００３１】
表１の結果からもわかるように、本実施例によれば、初期密着性、再密着性およびバリア性に優れ、しかも夾雑物が付着しにくく、またリクローズ層が他の部材に移行することのないリクローズ層が得られた。従ってこのようなリクローズ層を備えることにより、内容物の出し入れ時に内容物が付着しにくいため作業性が良好であり、また湿布薬など液体を含浸した不織布等であっても薬剤（特に揮発性薬剤）が漏れることのない密着性が極めて良好な包袋が得られることがわかった。一方、非溶剤系液状ポリマーであるポリエーテル系ポリオールあるいはポリエステル系ポリオールを用いた比較例１、２ではリクローズ層として必要な密着性が全く得られなかった。また溶剤系樹脂を用いた市販のリクローズ層は、初期密着性やバリア性は良好であったが、べとつきやすく、夾雑物の付着や他の部材への移行が生じた。
【００３２】
【発明の効果】
本発明によれば、袋の開口部に好適な、密着性及び開封性に優れ且つ繰り返し開閉しても性能劣化のない優れたリクローズ層をもつ包材を提供することができる。また本発明によれば、バリア性に優れ湿布薬等の袋として好適な包袋を提供することができる。さらに本発明によれば、溶剤を使用せずに所望の性能を得ることができるので、生産性が高く、溶剤の蒸散による環境汚染の問題がない包材及び包袋を提供することができる。